(57)【要約】【課題】蒸着金属顔料の配向ムラに起因して発生する塗装ムラが少なく、このため色相均一感に優れ、金属粒子感を感じさせない鏡面光沢（金属感）を有する光輝性塗膜を与える光輝性塗料組成物、光輝性塗膜形成方法、およびこの形成方法により形成された光輝性塗装物を提供すること。【解決手段】蒸着金属顔料、貴金属または銅のコロイド粒子を含む貴金属または銅のコロイド粒子溶液、および、ビヒクルを含有し、前記貴金属または銅のコロイド粒子溶液中の金属固形分に対する前記蒸着金属顔料中の金属固形分の質量比率が、１００／１００〜１００００／１００である光輝性塗料組成物とする。また、被塗基材に、上記の光輝性塗料組成物を塗装して光輝性ベース塗膜を形成した後、当該光輝性ベース塗膜上にクリヤー塗料を塗装してトップクリヤー塗膜を形成して、光輝性塗装物を得る。【選択図】        なし【特許請求の範囲】
【請求項１】
蒸着金属顔料、貴金属または銅のコロイド粒子を含む貴金属または銅のコロイド粒子溶液、および、ビヒクルを含有し、前記貴金属または銅のコロイド粒子溶液中の金属固形分に対する前記蒸着金属顔料中の金属固形分の質量比率は、１００／１００〜１００００／１００である光輝性塗料組成物。
【請求項２】
前記蒸着金属顔料中の金属は、アルミニウムおよび／またはアルミニウムチタン合金である請求項１記載の光輝性塗料組成物。
【請求項３】
前記貴金属または銅のコロイド粒子溶液中の固形分に対する、前記貴金属または銅の濃度は、８３質量％以上９９質量％未満である請求項１または２記載の光輝性塗料組成物。
【請求項４】
前記ビヒクルは、アクリル樹脂、ポリエステル樹脂およびフッ素系樹脂から選ばれる少なくとも一種の塗膜形成性樹脂を含むものである請求項１から３いずれか記載の光輝性塗料組成物。
【請求項５】
前記ビヒクルは、アミノ樹脂およびブロックイソシアネート化合物から選ばれる少なくとも一種の架橋剤を更に含むものである請求項１から４いずれか記載の光輝性塗料組成物。
【請求項６】
前記光輝性塗料組成物の固形分に対する、前記ビヒクルの固形分の質量比率は、１０／１００〜１００／１００である請求項１から５いずれか記載の光輝性塗料組成物。
【請求項７】
被塗基材に、請求項１から６いずれか記載の光輝性塗料組成物を塗装して光輝性ベース塗膜を形成した後、当該光輝性ベース塗膜上にクリヤー塗料を塗装してトップクリヤー塗膜を形成する光輝性塗膜形成方法。
【請求項８】
前記光輝性ベース塗膜の平均乾燥膜厚は、０．１μｍ〜３．０μｍである請求項７記載の光輝性塗膜形成方法。
【請求項９】
前記被塗基材は、
（ａ）溶液型塗料を噴霧塗装もしくは電着塗装することにより、または粉体塗料を噴霧塗装することにより、下塗塗膜が形成された基材、または
（ｂ）溶液型塗料を噴霧塗装もしくは電着塗装することにより、または粉体塗料を噴霧塗装により形成される下塗塗膜を形成後、当該下塗塗膜上に、溶液型塗料または粉体塗料を噴霧塗装することにより形成される中塗塗膜と、を有する基材
のいずれかである請求項７または８いずれか記載の光輝性塗膜形成方法。
【請求項１０】
前記被塗基材は、アルミニウムホイールである請求項７から９いずれか記載の光輝性塗膜形成方法。
【請求項１１】
前記被塗基材は、自動車車体である請求項７から９いずれか記載の光輝性塗膜形成方法。
【請求項１２】
前記被塗基材は、自動車用プラスチック部材である請求項７から９いずれか記載の光輝性塗膜形成方法。
【請求項１３】
請求項７から１２いずれか記載の光輝性塗膜形成方法により形成された光輝性塗装物。
【発明の詳細な説明】
【技術分野】
【０００１】
本発明は、光輝性塗料組成物、光輝性塗膜形成方法、およびこの形成方法により形成された光輝性塗装物に関する。
【背景技術】
【０００２】
従来より、自動車車体、アルミニウムホイール等の自動車部品などの高い意匠性を必要とする分野においては、アルミニウムフレーク等を用いた光輝性塗料を用いて、メタリック調を発現させる方法が行われており、近年では、このメタリック調の光輝感にも、めっき調等の高級感が求められるようになった。
【０００３】
このような高級感のあるメタリック調の塗膜を形成するメタリック塗料として、例えば特開平１１−３４３４３１号公報には、適度な金属面光沢を有する塗膜を形成することができるメタリック塗料として、蒸着金属膜を粉砕して金属片とした光輝性顔料、好ましくはこの光輝性顔料がアルミニウム粉を含むメタリック塗料が挙げられており、ベース塗膜の上にこのメタリック塗料を塗装した後、クリヤー上塗り層を形成することにより塗膜形成する旨が記載されている（特許文献１参照）。
【０００４】
しかしながら、上記特許文献１に記載されたメタリック調の塗膜は、光輝性顔料として、好ましくは金属膜がアルミニウムフレークである、蒸着金属膜を粉砕した金属片が用いられるため、めっき面から得られる金属調（以下、本明細書において「めっき調」という）に近づいてはいるものの、金属粒子感を感じさせない鏡面光沢（金属感）は、いまだ十分に得ることはできなかった。
【０００５】
また、めっき調の金属塗膜としては、例えば、高分子分散剤の存在下で還元して得られる、貴金属または銅のコロイド粒子を含有する塗料から塗膜を形成する工程と、この塗膜を加熱して塗膜中のコロイド粒子を融着させて金属薄膜を形成する工程と、を備えることにより得られた塗膜も知られている（特許文献２参照）。
【０００６】
しかしながら、上記特許文献２に記載された塗膜は、特に反射型液晶表示装置用反射板に用いられるものであり、自動車等の高耐候性を必要とする被塗基材に適用するには、更なる改善が必要であった。
【０００７】
更に、耐候性を有するキャンディトーンの光輝性塗装物が得られる組成物として、貴金属または銅のコロイド溶液、光輝性顔料、および、ビヒクルからなる塗料組成物が開示されている（特許文献３参照）。
【０００８】
しかしながら、上記特許文献３に記載された塗料組成物に用いられる光輝性顔料としては、例えば、リーフィン型アルミニウム顔料またはノンリーフィン型アルミニウム顔料が挙げられている。これらアルミニウム顔料は塗料用として一般的に使用されるものであり、アルミニウム粉を機械力により粉砕処理して製造され、鱗片状の形状を有するものである。このため、塗膜中におけるアルミニウム片の重なり具合によっては、色ムラが生じる場合があった。
【特許文献１】特開平１１−３４３４３１号公報
【特許文献２】特開２０００−２３９８５３号公報
【特許文献３】特開平１１−２３６５２１号公報
【発明の開示】
【発明が解決しようとする課題】
【０００９】
本発明の目的は、蒸着金属顔料の配向ムラに起因して発生する塗装ムラが少なく、このため色相均一感に優れ、金属粒子感を感じさせない鏡面光沢（金属感）を有する光輝性塗膜を与える光輝性塗料組成物、光輝性塗膜形成方法、およびこの組成物が塗装された、またはこの形成方法により形成された光輝性塗装物を提供することにある。
【課題を解決するための手段】
【００１０】
本発明者等は上述の課題に鑑み鋭意研究した結果、本発明に至った。より具体的には、本発明は以下のようなものを提供する。
【００１１】
（１）  蒸着金属顔料、貴金属または銅のコロイド粒子を含む貴金属または銅のコロイド粒子溶液、および、ビヒクルを含有し、前記貴金属または銅のコロイド粒子溶液中の金属固形分に対する前記蒸着金属顔料中の金属固形分の質量比率は、１００／１００〜１００００／１００である光輝性塗料組成物。
【００１２】
（２）  前記蒸着金属顔料中の金属は、アルミニウムおよび／またはアルミニウムチタン合金である（１）記載の光輝性塗料組成物。
【００１３】
（３）  前記貴金属または銅のコロイド粒子溶液中の固形分に対する、前記貴金属または銅の濃度は、８３質量％以上９９質量％未満である（１）または（２）記載の光輝性塗料組成物。
【００１４】
（４）  前記ビヒクルは、アクリル樹脂、ポリエステル樹脂およびフッ素系樹脂から選ばれる少なくとも一種の塗膜形成性樹脂を含むものである（１）から（３）いずれか記載の光輝性塗料組成物。
【００１５】
（５）  前記ビヒクルは、アミノ樹脂およびブロックイソシアネート化合物から選ばれる少なくとも一種の架橋剤を更に含む（１）から（４）いずれか記載の光輝性塗料組成物。
【００１６】
（６）  前記光輝性塗料組成物の固形分に対する、前記ビヒクルの固形分の質量比率は、１０／１００〜１００／１００である（１）から（５）いずれか記載の光輝性塗料組成物。
【００１７】
（７）  被塗基材に、（１）から（６）いずれか記載の光輝性塗料組成物を塗装して光輝性ベース塗膜を形成した後、当該光輝性ベース塗膜上にクリヤー塗料を塗装してトップクリヤー塗膜を形成する光輝性塗膜形成方法。
【００１８】
（８）  前記光輝性ベース塗膜の平均乾燥膜厚は、０．１μｍ〜３．０μｍである（７）記載の光輝性塗膜形成方法。
【００１９】
（９）  前記被塗基材は、（ａ）溶液型塗料を噴霧塗装もしくは電着塗装することにより、または粉体塗料を噴霧塗装することにより、下塗塗膜が形成された基材、または  （ｂ）溶液型塗料を噴霧塗装もしくは電着塗装することにより、または粉体塗料を噴霧塗装により形成される下塗塗膜を形成後、当該下塗塗膜上に、溶液型塗料または粉体塗料を噴霧塗装することにより形成される中塗塗膜と、を有する基材、のいずれかである（７）または（８）に記載の光輝性塗膜形成方法。
【００２０】
（１０）  前記被塗基材は、アルミニウムホイールである（７）から（９）いずれか記載の光輝性塗膜形成方法。
【００２１】
（１１）  前記被塗基材は、自動車車体である（７）から（９）いずれか記載の光輝性塗膜形成方法。
【００２２】
（１２）  前記被塗基材は、自動車用プラスチック部材である（７）から（９）いずれか記載の光輝性塗膜形成方法。
【００２３】
（１３）  （７）から（１２）いずれか記載の光輝性塗膜形成方法により形成された光輝性塗装物。
【発明の効果】
【００２４】
本発明の光輝性塗料組成物は、蒸着金属顔料、貴金属または銅のコロイド粒子を含む貴金属または銅のコロイド粒子溶液、および、ビヒクルを含有し、前記貴金属または銅のコロイド粒子溶液中の金属固形分に対する前記蒸着金属顔料中の金属固形分の質量比率は、１００／１００〜１００００／１００である光輝性塗料組成物である。また、本発明の光輝性塗膜形成方法は、被塗基材に、前記光輝性塗料組成物を塗装して光輝性ベース塗膜を形成後、当該光輝性ベース塗膜上にクリヤー塗料を塗装してトップクリヤー塗膜を形成する方法である。これによって、耐候性、高光沢を有し、めっき調塗膜と比較して金属粒子感を感じさせず高鏡面光沢（金属感）を有する光輝性塗膜を得ることができる。また、本発明によれば、塗装作業性にも優れ、塗膜に含まれる蒸着金属顔料の配向ムラに起因して発生する塗装ムラがきわめて少ない高品質の光輝性塗膜を容易に得ることができる。
【００２５】
本発明により得られる光輝性塗膜は、上記のように意匠性を有するため、自動車、二輪車等の乗物外板、各種部品、容器外面、コイルコーティング、および家電等の光輝性が要求される分野において好ましく使用される。
【発明を実施するための最良の形態】
【００２６】
以下、本発明の実施形態について説明する。
【００２７】
＜光輝性塗料組成物＞
本発明の光輝性塗料組成物は、蒸着金属顔料、貴金属または銅のコロイド粒子を含む貴金属または銅のコロイド粒子溶液、および、ビヒクルを含有し、前記貴金属または銅のコロイド粒子溶液中の金属固形分に対する前記蒸着金属顔料中の金属固形分の質量比率が、１００／１００〜１００００／１００である光輝性塗料組成物である。
【００２８】
［蒸着金属顔料］
本発明にかかる蒸着金属顔料は、ベースフィルム上に金属薄膜を蒸着させ、ベースフィルムを剥離した後、蒸着金属薄膜をフレーク状とすることにより得られる。上記蒸着金属顔料は、フレーク状のまま、または公知の方法により溶剤中に分散させて使用することができる。本発明における蒸着は、真空蒸着、スパッタリング、イオンプレーティング、化学気相法（ＣＶＤ法）等による乾式めっき法を意味する。また、上記蒸着金属顔料の平均粒子径は、レーザー回折式粒度分布測定装置により測定される粒径分布の５０％値である。
【００２９】
蒸着金属顔料に用いられる金属としては、金、銀、ルテニウム、ロジウム、パラジウム、オスミウム、イリジウム、白金等の貴金属；アルミニウム、インジウム、銅、チタン、ニッケル、スズ等の金属；アルミニウムチタン合金、ニッケル合金、クロム合金等の合金；インジウムスズ酸化物、酸化チタン等の金属酸化物等を例示できる。好ましくは、アルミニウムおよび／またはアルミニウムチタン合金が使用される。
【００３０】
上記蒸着金属顔料は、例えば、配向ポリプロピレン、結晶性ポリプロピレン、ポリエチレンテレフタレート等のプラスチックフィルムをベースフィルムとして用い、その上に必要により剥離剤を塗布し、剥離剤の上に金属蒸着を行う。金属蒸着後、蒸着金属薄膜の酸化を防止するため、例えば蒸着面の上にトップコート剤を塗布することもできる。剥離剤およびトップコート剤としては、例えば、アクリル樹脂、ビニル樹脂、ニトロセルロース、セルロース樹脂、ポリアミド樹脂、ポリエステル樹脂、エチレン−酢酸ビニル共重合体樹脂、塩素化ポリプロピレン樹脂、塩素化エチレン−酢酸ビニル共重合体樹脂、石油系樹脂等の樹脂を用いることができる。
【００３１】
上記蒸着金属薄膜を上記ベースフィルムから剥離し、粉砕処理することによりフレーク状の蒸着金属顔料を得ることができる。また、必要に応じてさらに分級することにより、粒度分布を特定範囲とすることができるが、平均厚みが０．０１〜０．１０μｍ、平均粒径が５〜３０μｍのものが好ましい。なお、フレーク状の蒸着金属顔料には剥離剤およびトップコート剤が付着している場合があるが、これらは一般にメタリック塗料として使用する際の溶剤に溶解される。
【００３２】
［貴金属または銅のコロイド粒子を含む貴金属または銅のコロイド粒子溶液］
貴金属または銅のコロイド粒子を含む貴金属または銅のコロイド粒子溶液とは、貴金属または銅の微粒子が溶媒中に分散しており、溶液として視認できるような状態にあるものを意味する。
【００３３】
貴金属または銅のコロイド粒子溶液は、電気透析、遠心分離、限外濾過、デカンテーション等の操作が施されていることが望ましい。本発明にかかる貴金属または銅のコロイド粒子溶液は、例えば、高分子顔料分散剤の存在下で、貴金属または銅の化合物を還元して貴金属または銅のコロイド粒子溶液を得る製造工程、および、上記製造工程で得られた貴金属または銅のコロイド粒子溶液を限外濾過処理する濃縮工程を通じて得ることができる。
【００３４】
貴金属または銅のコロイド粒子溶液において用いられる貴金属または銅の化合物は、溶媒に溶解することにより貴金属イオンまたは銅イオンを生じ、上記貴金属イオンまたは銅イオンが還元されて上記コロイド粒子溶液を供給するものである。上記コロイド粒子溶液となる貴金属としては、特に限定されず、例えば、金、銀、ルテニウム、ロジウム、パラジウム、オスミウム、イリジウム、白金等を挙げることができる。なかでも、金、銀、白金、パラジウムが好ましく、高光沢で、めっき調塗膜と比較して金属粒子感を感じさせない鏡面光沢（金属感）を発現させることができる点から、銀または金が特に好ましい。
【００３５】
上記貴金属または銅の化合物としては上述の貴金属または銅を含むものであれば特に限定されず、例えば、テトラクロロ金（ＩＩＩ）酸四水和物（塩化金酸）、硝酸銀、酢酸銀、過塩素酸銀（ＩＶ）、ヘキサクロロ白金（ＩＶ）酸六水和物（塩化白金酸）、塩化白金酸カリウム、塩化銅（ＩＩ）二水和物、酢酸銅（ＩＩ）一水和物、硫酸銅（ＩＩ）、塩化パラジウム（ＩＩ）二水和物、三塩化ロジウム（ＩＩＩ）三水和物等を挙げることができる。これらは、単独で用いてもよく、２種以上を併用してもよい。
【００３６】
上記貴金属または銅の化合物は、溶媒中の貴金属または銅のモル濃度が０．０１ｍｏｌ／Ｌ以上となるように用いられることが好ましい。０．０１ｍｏｌ／Ｌ未満であると、得られる貴金属または銅のコロイド粒子を含む貴金属または銅のコロイド粒子溶液の貴金属または銅のモル濃度が低すぎて、効率的でない。０．０５ｍｏｌ／Ｌ以上であることが好ましく、０．１ｍｏｌ／Ｌ以上であることがより好ましい。
【００３７】
貴金属または銅の化合物が溶解される溶媒としては、上記貴金属または銅化合物を溶解することができるものであれば特に限定されず、例えば、水、有機溶媒等を挙げることができる。上記有機溶媒等としては特に限定されず、例えば、エタノール、エチレングリコール等の炭素数１〜４のアルコール、アセトン等のケトン類、酢酸エチル等のエステル類等を挙げることができる。また、これらは、単独で用いてもよく、２種以上を併用してもよい。上記溶媒が水と有機溶媒との混合溶媒である場合には水溶性の有機溶媒が好ましく、例えば、アセトン、メタノール、エタノール、エチレングリコール等が挙げられる。本発明においては、後の濃縮工程で行う限外濾過処理に適する点から、水、アルコールならびに水およびアルコールの混合溶液のいずれかを用いることが好ましい。
【００３８】
上記高分子顔料分散剤は、高分子量の重合体に顔料表面に対する親和性の高い官能基が導入されているとともに、溶媒和部分をも含む構造を有する、両親媒性の共重合体である。このものは、分散剤として好適であり、通常は顔料ペーストの製造時に顔料分散剤として使用されているものである。上記高分子顔料分散剤は、上記コロイド粒子溶液と共存しており、上記コロイド粒子溶液が溶媒中で分散するのを安定化する働きをしていると考えられる。
【００３９】
上記高分子顔料分散剤の数平均分子量は、１０００〜１００万であることが好ましい。１０００未満であると、分散安定性が充分ではないことがあり、１００万を超えると粘度が高すぎて取り扱いが困難となる場合がある。数平均分子量は、２０００〜５０万であることが好ましく、４０００〜５０万であることがさらに好ましい。
【００４０】
上記高分子顔料分散剤としては、上述の性質を有するものであれば特に限定されず、例えば、特開平１１−８０６４７号公報で開示されたものを挙げることができる。また、市販されているものを使用することもできる。上記市販品としては、例えば、ソルスパース２００００、ソルスパース２４０００、ソルスパース２６０００、ソルスパース２７０００、ソルスパース２８０００、ソルスパース３２５５０、ソルスパース３５１００、ソルスパース３７５００、ソルスパース４１０９０（以上、アビシア社製）、ディスパービック１６０、ディスパービック１６１、ディスパービック１６２、ディスパービック１６３、ディスパービック１６６、ディスパービック１７０、ディスパービック１８０、ディスパービック１８１、ディスパービック１８２、ディスパービック１８３、ディスパービック１８４、ディスパービック１９０、ディスパービック１９１、ディスパービック１９２、ディスパービック２０００、ディスパービック２００１（以上、ビックケミー社製）、ポリマー１００、ポリマー１２０、ポリマー１５０、ポリマー４００、ポリマー４０１、ポリマー４０２、ポリマー４０３、ポリマー４５０、ポリマー４５１、ポリマー４５２、ポリマー４５３、ＥＦＫＡ−４６、ＥＦＫＡ−４７、ＥＦＫＡ−４８、ＥＦＫＡ−４９、ＥＦＫＡ−１５０１、ＥＦＫＡ−１５０２、ＥＦＫＡ−４５４０、ＥＦＫＡ−４５５０（以上、ＥＦＫＡケミカル社製）、フローレンＤＯＰＡ−１５８、フローレンＤＯＰＡ−２２、フローレンＤＯＰＡ−１７、フローレンＧ−７００、フローレンＴＧ−７２０Ｗ、フローレン−７３０Ｗ、フローレン−７４０Ｗ、フローレン−７４５Ｗ、（以上、共栄社化学社製）、アジスパーＰＡ１１１、アジスパーＰＢ７１１、アジスパーＰＢ８１１、アジスパーＰＢ８２１、アジスパーＰＷ９１１（以上、味の素社製）、ジョンクリル６７８、ジョンクリル６７９、ジョンクリル６２（以上、ジョンソンポリマー社製）等を挙げることができる。これらは単独で使用してもよく、２種以上を併用してもよい。
【００４１】
上記高分子顔料分散剤の使用量は、上記貴金属または銅の化合物中の貴金属または銅と、高分子顔料分散剤と、の合計量に対して３０質量％以下であることが好ましい。３０質量％を超えると、後の濃縮工程で限外濾過処理を行っても、溶液における固形分中の貴金属または銅の濃度を所望の濃度に高めることができないおそれがある。より好ましくは２０質量％以下であり、１０質量％以下であることがさらに好ましい。
【００４２】
上述の高分子顔料分散剤存在下で、還元性化合物を用いることにより、上記貴金属または銅の化合物を貴金属または銅へ還元することができる。上記還元性化合物としてはアミンが好ましく用いられる。例えば、上記貴金属または銅の化合物と、高分子顔料分散剤と、の溶液にアミンを添加して攪拌、混合することにより、貴金属イオンまたは銅イオンが常温付近で貴金属または銅に還元される。上記アミンを使用することにより、危険性や有害性の高い還元剤を使用する必要も、加熱や特別な光照射装置を使用することもなしに、５〜１００℃程度、好ましくは２０〜８０℃程度の反応温度で、貴金属または銅の化合物を還元することができる。
【００４３】
上記還元性化合物として用いられるアミンとしては、特に限定されず、例えば、特開平１１−８０６４７号公報に例示されているものを使用することができる。具体的には、プロピルアミン、ブチルアミン、ヘキシルアミン、ジエチルアミン、ジプロピルアミン、ジメチルエチルアミン、ジエチルメチルアミン、トリエチルアミン、エチレンジアミン、Ｎ，Ｎ，Ｎ′，Ｎ′−テトラメチルエチレンジアミン、１，３−ジアミノプロパン、Ｎ，Ｎ，Ｎ′，Ｎ′−テトラメチル−１，３−ジアミノプロパン、トリエチレンテトラミン、テトラエチレンペンタミン等の脂肪族アミン；ピペリジン、Ｎ−メチルピペリジン、ピペラジン、Ｎ，Ｎ′−ジメチルピペラジン、ピロリジン、Ｎ−メチルピロリジン、モルホリン等の脂環式アミン；アニリン、Ｎ−メチルアニリン、Ｎ，Ｎ−ジメチルアニリン、トルイジン、アニシジン、フェネチジン等の芳香族アミン；ベンジルアミン、Ｎ−メチルベンジルアミン、Ｎ，Ｎ−ジメチルベンジルアミン、フェネチルアミン、キシリレンジアミン、Ｎ，Ｎ，Ｎ′，Ｎ′−テトラメチルキシリレンジアミン等のアラルキルアミン等を挙げることができる。また、メチルアミノエタノール、ジメチルアミノエタノール、トリエタノールアミン、エタノールアミン、ジエタノールアミン、メチルジエタノールアミン、プロパノールアミン、２−（３−アミノプロピルアミノ）エタノール、ブタノールアミン、ヘキサノールアミン、ジメチルアミノプロパノール等のアルカノールアミンも挙げることができる。これらは、単独で用いてもよく、２種以上を併用してもよい。これらのうち、アルカノールアミンが好ましく、ジメチルアミノエタノールがより好ましい。
【００４４】
上記還元性化合物としては、上記アミンの他に、一般的に還元剤として使用されている、水素化ホウ素ナトリウム等のアルカリ金属水素化ホウ素塩；ヒドラジン化合物；クエン酸；酒石酸；アスコルビン酸；ギ酸；ホルムアルデヒド；亜ニチオン酸塩、スルホキシル酸塩誘導体等を使用することも可能である。入手容易なことから、クエン酸；酒石酸；アスコルビン酸が好ましい。これらは、単独または上記アミンと組み合わせて使用することが可能であるが、アミンとクエン酸、酒石酸、アスコルビン酸を組み合わせる場合には、クエン酸、酒石酸、アスコルビン酸はそれぞれ塩の形のものを用いることが好ましい。また、クエン酸やスルホキシル酸塩誘導体は、鉄（ＩＩ）イオンと併用することによって、その還元性の向上を図ることができる。
【００４５】
上記還元性化合物の添加量は、上記貴金属または銅の化合物中の貴金属または銅を還元するのに必要な量以上であることが好ましい。この量未満であると、還元が不充分となるおそれがある。また、上限は特に規定されないが、上記貴金属または銅の化合物中の貴金属または銅を還元するのに必要な量の３０倍以下であることが好ましく、１０倍以下であることがより好ましい。
【００４６】
上記還元性化合物を添加する方法は特に限定されず、例えば、上記高分子顔料分散剤の添加後に行うことができ、この場合においては、例えば、まず溶媒に上記高分子顔料分散剤を溶解させ、さらに、上記還元性化合物または貴金属または銅の化合物の何れかを溶解させて得られる溶液に、還元性化合物または貴金属または銅の化合物の残った方を加えることで、還元を進行させることができる。また、上記還元性化合物を添加する方法としては、予め高分子顔料分散剤と上記還元性化合物とを混合しておき、この混合物を貴金属または銅の化合物の溶液に加える形態をとってもよい。
【００４７】
また、上記貴金属または銅の化合物を貴金属または銅へ還元する方法としては、上記の還元性化合物の添加により化学的に還元する方法以外に、高圧水銀灯を用いて光照射する方法を使用することも可能である。
【００４８】
上記還元により、平均粒子径が約１ｎｍ〜１００ｎｍである上記コロイド粒子溶液を含む溶液を得ることができる。上記還元後の溶液は、上記貴金属または銅のコロイド粒子および上記の高分子顔料分散剤を含むものであり、貴金属または銅のコロイド粒子を含む貴金属または銅のコロイド粒子溶液となる。
【００４９】
次に、上記還元後の溶液に対して濃縮工程が行われる。貴金属または銅のコロイド粒子溶液は、上記貴金属または銅のコロイド粒子および上記高分子顔料分散剤のほかに、原料に由来する塩化物イオン等の雑イオン、還元で生じた塩や、場合によりアミンを含むものである。これらの雑イオン、塩やアミンは、上記濃縮工程で得られる貴金属または銅のコロイド粒子溶液の安定性に悪影響を及ぼすおそれがあるため、除去しておくことが望ましい。これらの成分の除去には、電気透析、遠心分離、限外濾過、デカンテーションの方法が用いられるが、これらの成分の除去と同時に貴金属または銅の濃度を高められることから、限外濾過の方法が好ましく採用できる。
【００５０】
本発明の高濃度金属コロイド粒子溶液は、例えば、還元により得られる貴金属または銅のコロイド粒子溶液を、限外濾過処理することにより得ることができる。本発明においては、貴金属または銅のコロイド粒子溶液を限外濾過することにより、貴金属または銅のコロイド粒子溶液中の雑イオン、塩やアミンが除去されるだけでなく、さらに高分子顔料分散剤の一部も除去される。
【００５１】
上記高分子顔料分散剤の一部等が除去される前の、貴金属または銅のコロイド粒子溶液は、その貴金属または銅のコロイド粒子および高分子顔料分散剤から成る固形分が、質量基準で０．０５〜５０％であることが好ましい。０．０５％未満であると、貴金属または銅のモル濃度が低すぎて非効率的であり、５０％を超えると高分子顔料分散剤の一部を除去することが困難な場合がある。
【００５２】
上記限外濾過（Ｕｌｔｒａｆｉｌｔｒａｔｉｏｎ：ＵＦ）は、精密濾過（Ｍｉｃｒｏｆｉｌｔｒａｔｉｏｎ：ＭＦ）に用いられる濾過膜よりも、さらにふるいの目が小さい濾過膜によるものである。限外濾過は、通常、高分子量物質やコロイド物質の分離を目的として用いられるものであるが、本発明においては、貴金属または銅のコロイド粒子溶液における固形分中の貴金属または銅の濃度を高めるために用いられる。
【００５３】
上記限外濾過は、通常、分離対象となる物質の径が１ｎｍ〜５μｍである。上記径を対象とすることにより、上記不要な雑イオン、塩やアミンとともに、上記高分子顔料分散剤を除去し、濃縮工程で得られる金属コロイド粒子溶液の固形分中の貴金属または銅の濃度を高めることができる。１ｎｍ未満であると、不要な成分が濾過膜を通過せず排除できないことがあり、５μｍを超えると、上記金属コロイド粒子の多くが濾過膜を通過し、高濃度の貴金属または銅のコロイド粒子溶液が得られない場合がある。
【００５４】
上記限外濾過に用いる濾過膜としては、特に限定されないが、通常、例えば、ポリアクリロニトリル、塩化ビニル／アクリロニトリル共重合体、ポリサルフォン、ポリイミド、ポリアミド等の樹脂製のものが挙げられる。これらのうち、ポリアクリロニトリル、ポリサルフォンが好ましく、ポリアクリロニトリルがより好ましい。また、上記限外濾過の濾過膜は、上記限外濾過終了後に通常行われる濾過膜の洗浄を効率よく行う点から、逆洗浄が可能な濾過膜を用いることが好ましい。
【００５５】
上記限外濾過の濾過膜としては、その分画分子量が３０００〜８００００であるものが好ましい。上記分画分子量とは、一般的に、高分子溶液を限外濾過膜に通す場合に、限外濾過膜の孔内を通過して外に排除される高分子の分子量を指し、濾過膜の孔径を評価するために用いられる。上記分画分子量が大きい値を示す程、濾過膜の孔径は大きい。本発明においては、３０００未満だと不要な高分子顔料分散剤等が充分に除去されにくく、８００００を超えると上記貴金属または銅のコロイド粒子が濾過膜を通過しやすくなるために、目的とする貴金属または銅のコロイド粒子溶液が得られない場合がある。より好ましくは、１００００〜６００００である。
【００５６】
上記限外濾過の濾過モジュールの形態は特に限定されず、例えば、濾過膜の形態別に、中空糸型モジュール（キャピラリーモジュールとも呼ばれる）、スパイラルモジュール、チューブラーモジュール、プレート型モジュール等が挙げられ、何れも本発明に好適に用いられる。膜面積が大きいほど濾過に要する時間を短縮することができるため、これらのうち、濾過面積の割にコンパクトな形態を有する中空糸型モジュールが、効率の点から好ましい。また、処理を行う貴金属または銅のコロイド粒子溶液の量が多い場合には、使用する限界濾過膜本数が多いものを使うことが好ましい。
【００５７】
上記限外濾過の方法は特に限定されず、例えば、従来公知の方法等が用いられる。通常、製造工程で得られた貴金属または銅のコロイド粒子溶液を限外濾過膜に通すことにより行われ、これにより、上述の雑イオン、塩、アミンや高分子顔料分散剤を含む濾液が排除できる。上記限外濾過は、通常、濾液中の上記雑イオンが所望の濃度以下になるまで繰り返し行う。その際、処理する貴金属または銅のコロイド粒子溶液の濃度を一定にするために、排除された濾液の量と同じ量の溶剤を加えることが好ましい。このとき加える溶剤としては、還元時に用いていたものと異なる種類のものを用いることで、貴金属または銅のコロイド粒子溶液の溶剤を置換することが可能となる。例えば、処理する貴金属コロイドまたは銅コロイド粒子溶液の溶剤が水の場合には、エタノール等のアルコールに置換することにより、乾燥性、基材への濡れ性等に優れるものとすることができ、一方、溶剤がエタノール等のアルコールの場合には、水に置換することにより、環境性に優れるものとすることができる。
【００５８】
上記限外濾過は、通常なされる操作により行うことができ、例えば、いわゆるバッチ方式で行うことができる。このバッチ方式は、限外濾過が進んだ分、処理対象である貴金属または銅のコロイド粒子溶液を加えていく方法である。なお、固形分濃度を高めるために、上記雑イオンが所望の濃度以下に除去された後、さらに上記限外濾過を行うことも可能である。
【００５９】
上記限外濾過処理をする濃縮工程により得られる、貴金属または銅のコロイド粒子溶液は、上記濃縮工程前の貴金属または銅のコロイド粒子溶液の貴金属または銅の濃度の値により具体的な値は異なるが、濃縮工程後は濃縮工程前に比べて、貴金属または銅の濃度は増加している。例えば、処理前後での貴金属または銅の濃度の差は、０．５〜１０質量％であることが好ましく、１〜５質量％であることがより好ましい。
【００６０】
上記濃縮工程により得られる貴金属または銅のコロイド粒子溶液中の固形分に対する、貴金属または銅の濃度は、８３質量％以上９９質量％未満であることが好ましく、９０質量％以上９８質量％未満であることがより好ましく、９３質量％以上９８質量％未満であることがさらに好ましい。８３質量％未満だと、加熱条件を穏やかにした場合に実質的に高光沢を有し、かつ、めっき調塗膜と比較して金属粒子感を感じさせない鏡面光沢（金属感）を有する塗膜を得ることができないおそれがある。９９質量％以上であると、粒子の分散安定性が損なわれるおそれがある。なお、貴金属または銅のコロイド粒子溶液の固形分に対する、貴金属または銅の濃度は、ＴＧ−ＤＴＡ等で測定して決定することができるが、測定を行わない場合には、仕込みに用いた配合量から計算される値を用いても構わない。
【００６１】
本発明においては、限外濾過処理を行うことにより、貴金属または銅のコロイド粒子溶液中における高分子顔料分散剤の一部を除去し、その結果、貴金属または銅のコロイド粒子溶液の貴金属または銅の濃度が、限外濾過処理を行う前に比べて高められる。従って、従来の貴金属または銅のコロイド粒子溶液よりも貴金属または銅の濃度が高いために、得られる貴金属または銅のコロイド粒子溶液を基材に塗布し、これまでに比べて加熱条件を穏やかにした場合にも、高光沢を有し、かつ、めっき調塗膜と比較して金属粒子感を感じさせない鏡面光沢（金属感）を有する塗膜を得ることができる。このため、特にプラスチックや紙等の基材のような、耐熱温度が比較的低いものに対して塗布する場合にも、これらの基材上に高光沢を有し、かつ、めっき調塗膜と比較して金属粒子感を感じさせない鏡面光沢（金属感）を有する塗膜を形成することが可能となる。
【００６２】
［光輝性塗料組成物の製造方法］
本発明の光輝性塗料組成物は、蒸着金属顔料、貴金属または銅のコロイド粒子を含む貴金属または銅のコロイド粒子溶液、および、ビヒクルを含有する。この光輝性塗料組成物は、好ましくは、蒸着金属顔料およびビヒクルに、貴金属または銅のコロイド粒子を含む貴金属または銅のコロイド粒子溶液を加えることにより得られる。
【００６３】
本発明の光輝性塗料組成物において、上記貴金属または銅のコロイド粒子を含む貴金属または銅のコロイド粒子溶液中の金属固形分に対する上記蒸着金属顔料中の金属固形分の質量比率は、１００／１００〜１００００／１００（上記蒸着金属顔料中の金属固形分に対する上記貴金属または銅のコロイド溶液中の金属固形分の質量比率は、１／１００〜１００／１００）である。上記蒸着金属顔料中の金属／上記貴金属または銅のコロイド粒子の貴金属または銅が、金属固形分質量比で１００／１００未満の場合には、貴金属または銅のコロイド粒子を含むコロイド粒子溶液からなる塗膜の金属蒸着顔料の配向ムラに起因して発生する塗装ムラによる色相の不均一性が起こり易く、上記蒸着金属顔料中の金属／上記貴金属または銅のコロイド粒子の貴金属または銅が、金属固形分質量比で１００００／１００を超える場合には、金属粒子感を感じさせない鏡面光沢（金属感）を得ることが難しい。上記貴金属または銅のコロイド粒子を含む貴金属または銅のコロイド粒子溶液中の金属固形分に対する上記蒸着金属顔料中の金属固形分の質量比率は、好ましくは１００／１００〜１０００／１００である。
【００６４】
［ビヒクル］
本発明の光輝性塗料組成物には、ビヒクルが含まれる。好ましく用いられるビヒクルは、塗膜形成用樹脂と必要に応じて架橋剤からなるものである。
【００６５】
ビヒクルに含まれる塗膜形成用樹脂としては、（ａ）アクリル樹脂、（ｂ）ポリエステル樹脂、（ｃ）アルキッド樹脂、（ｄ）フッ素系樹脂、（ｅ）エポキシ樹脂、（ｆ）ポリウレタン樹脂、（ｇ）ポリエーテル樹脂等が挙げられ、これらは、単独または２種以上を組み合わせて使用することができる。これらの中では、アクリル樹脂、ポリエステル樹脂およびフッ素系樹脂の少なくとも一種であることが好ましい。
【００６６】
上記（ａ）アクリル樹脂としては、アクリル系モノマーと他のエチレン性不飽和モノマーとの共重合体が挙げられる。上記共重合に使用し得るアクリル系モノマーとしては、アクリル酸またはメタクリル酸のメチル、エチル、プロピル、ｎ−ブチル、ｉ−ブチル、ｔ−ブチル、２−エチルヘキシル、ラウリル、フェニル、ベンジル、２−ヒドロキシエチル、２−ヒドロキシプロピル等のエステル化物類、アクリル酸またはメタクリル酸２−ヒドロキシエチルのカプロラクトンの開環付加物類、アクリル酸グリシジル、メタクリル酸グリシジル、アクリルアミド、メタクリルアミドおよびＮ−メチロールアクリルアミド、多価アルコールの（メタ）アクリル酸エステル類等を挙げることができる。これらと共重合可能な上記他のエチレン性不飽和モノマーとしては、スチレン、α−メチルスチレン、イタコン酸、マレイン酸、酢酸ビニル等が挙げられる。
【００６７】
上記（ｂ）ポリエステル樹脂としては、飽和ポリエステル樹脂や不飽和ポリエステル樹脂を挙げることができ、例えば、多塩基酸と多価アルコールを加熱縮合して得られた縮合物が挙げられる。多塩基酸としては、無水フタル酸、テレフタル酸、コハク酸等の飽和多塩基酸、マレイン酸、無水マレイン酸、フマル酸等の不飽和多塩基酸を挙げることができる。また、多価アルコールとしては、エチレングリコール、ジエチレングリコール等の二価アルコール、グリセリン、トリメチロールプロパン等の三価アルコールが挙げられる。
【００６８】
上記（ｃ）アルキッド樹脂としては、上記多塩基酸と多価アルコールに、さらに油脂・油脂脂肪酸（大豆油、アマニ油、ヤシ油、ステアリン酸等）、天然樹脂（ロジン、コハク等）等の変性剤を反応させて得られたアルキッド樹脂を用いることができる。
【００６９】
上記（ｄ）フッ素系樹脂としては、フッ化ビニリデン樹脂、四フッ化エチレン樹脂のいずれか一方またはこれらの混合体、フルオロオレフィンとヒドロキシ基を含有する重合性化合物、およびその他の共重合可能なビニル系化合物からなるモノマー混合物を共重合させて得られる各種フッ素系共重合体からなる樹脂を挙げることができる。
【００７０】
上記（ｅ）エポキシ樹脂としては、ビスフェノールとエピクロルヒドリンの反応によって得られる樹脂等が挙げられる。ビスフェノールとしては、例えば、ビスフェノールＡ、Ｆが挙げられる。上記ビスフェノール型エポキシ樹脂としては、例えば、エピコート８２８、エピコート１００１、エピコート１００４、エピコート１００７、エピコート１００９（いずれも商品名、シェルケミカル社製）が挙げられ、また適当な鎖延長剤を用いてこれらを鎖延長したものを用いることもできる。
【００７１】
上記（ｆ）ポリウレタン樹脂としては、アクリル、ポリエステル、ポリエーテル、ポリカーボネート等の各種ポリオール成分とポリイソシアネート化合物との反応によって得られるウレタン結合を有する樹脂を挙げることができる。上記ポリイソシアネート化合物としては、２，４−トリレンジイソシアネート（２，４−ＴＤＩ）、２，６−トリレンジイソシアネート（２，６−ＴＤＩ）、およびその混合物（ＴＤＩ）、ジフェニルメタン−４，４’−ジイソシアネート（４，４’−ＭＤＩ）、ジフェニルメタン−２，４’−ジイソシアネート（２，４’−ＭＤＩ）、およびその混合物（ＭＤＩ）、ナフタレン−１，５−ジイソシアネート（ＮＤＩ）、３，３’−ジメチル−４，４’−ビフェニレンジイソシアネート、キシリレンジイソシアネート（ＸＤＩ）、ジシクロへキシルメタン・ジイソシアネート（水素化ＨＤＩ）、イソホロンジイソシアネート（ＩＰＤＩ）、ヘキサメチレンジイソシアネート（ＨＤＩ）、水素化キシリレンジイソシアネート（ＨＸＤＩ）等を挙げることができる。
【００７２】
上記（ｇ）ポリエーテル樹脂としては、エーテル結合を有する重合体または共重合体であり、ポリオキシエチレン系ポリエーテル、ポリオキシプロピレン系ポリエーテル、もしくはポリオキシブチレン系ポリエーテル、またはビスフェノールＡもしくはビスフェノールＦなどの芳香族ポリヒドロキシ化合物から誘導されるポリエーテル等の、１分子当たりに少なくとも２個の水酸基を有するポリエーテル樹脂が挙げられる。また、上記ポリエーテル樹脂と、コハク酸、アジピン酸、セバシン酸、フタル酸、イソフタル酸、テレフタル酸、トリメリット酸等の多価カルボン酸類、またはこれらの酸無水物等の反応性誘導体と、を反応させて得られるカルボキシル基含有ポリエーテル樹脂が挙げられる。
【００７３】
上記塗膜形成用樹脂には、硬化性を有するタイプと、ラッカータイプがあるが、通常、硬化性を有するタイプのものが使用される。硬化性を有するタイプの場合には、アミノ樹脂、（ブロック）ポリイソシアネート化合物、アミン系、ポリアミド系、イミダゾール類、イミダゾリン類、多価カルボン酸等の架橋剤と混合して使用され、加熱または常温で硬化反応を進行させることができる。また、硬化性を有しないラッカータイプの塗膜形成用樹脂と、硬化性を有するタイプとを併用することも可能である。架橋剤は、アミノ樹脂、ブロックポリイソシアネート化合物の少なくとも一種であることが好ましい。
【００７４】
上記ビヒクルが架橋剤を含む場合には、塗膜形成用樹脂と架橋剤との割合としては、固形分換算で、塗膜形成用樹脂が９０〜５０質量％、架橋剤が１０〜５０質量％であり、好ましくは塗膜形成用樹脂が８５〜６０質量％、架橋剤が１５〜４０質量％である。架橋剤が１０質量％未満では（塗膜形成用樹脂が９０質量％を超えると）、塗膜中の架橋が充分ではない。一方、架橋剤が５０質量％を超えると（塗膜形成用樹脂が５０質量％未満では）、塗料の貯蔵安定性が低下するとともに硬化速度が大きくなるため、塗膜外観が悪くなる。
【００７５】
本発明の光輝性塗料組成物において、好ましいビヒクルの含有量は、上記光輝性塗料組成物の固形分に対して上記ビヒクルの固形分の質量比率が、１０／１００〜１００／１００である。固形分換算で、ビヒクル／光輝性塗料組成物（質量比）＝１０／１００未満では、塗膜の耐候性が低下する恐れがあり、ビヒクル／光輝性塗料組成物の固形分（質量比）＝１００／１００を超えると、金属粒子感を感じさせない鏡面光沢（金属感）を有し難くなる。より好ましいビヒクルの含有量は、固形分換算で、ビヒクル／光輝性塗料組成物（質量比）＝２０／１００〜８０／１００である。
【００７６】
［紫外線吸収剤・光安定剤］
上記光輝性塗料組成物は、耐候性の観点から、紫外線吸収剤および／または光安定剤を含有することも可能である。
【００７７】
［紫外線吸収剤］
上記紫外線吸収剤としては、例えば、フェニルサリシレート、４−ｔ−ブチルフェニルサリシレート、２，４−ジ−ｔ−ブチルフェニル−３，５′−ジ−ｔ−ブチル−４′−ヒドロキシルベンゾエート、４−ｔ−オクチルフェニルサリシレート等のサリシレート系紫外線吸収剤；２，４−ジヒドロキシベンゾフェノン、２−ヒドロキシ−４−メトキシベンゾフェノン、２−ヒドロキシ−４−メトキシベンゾフェノン−５−スルホン酸、２−ヒドロキシ−４−ｎ−オクトキシベンゾフェノン、２−ヒドロキシ−４−ｎ−ドデシルオキシベンゾフェノン、２−ヒドロキシ−４−ベンジルオキシベンゾフェノン、ビス（５−ベンゾイル−４−ヒドロキシ−２−メトキシフェニル）メタン、２，２′−ジヒドロキシ−４−メトキシベンゾフェノン、２，２′−ジヒドロキシ−４，４′−ジメトキシベンゾフェノン、２，２′，４，４′−テトラヒドロキシベンゾフェノン、４−ドデシルオキシ−２−ヒドロキシベンゾフェノン、２−ヒドロキシ−４−メトキシ−２′−カルボキシベンゾフェノン、２−ヒドロキシ−４−（２−メタクリロイルオキシエトキシ）ベンゾフェノン等のベンゾフェノン系紫外線吸収剤；２−（２′−ヒドロキシ−５′−メチルフェニル）ベンゾトリアゾール、２−［２′−ヒドロキシ−３′，５′−ビス（α，α−ジメチルベンジル）フェニル］ベンゾトリアゾール、２−（２′−ヒドロキシ−３′，５′−ジ−ｔ−ブチルフェニル）ベンゾトリアゾール、２−（２′−ヒドロキシ−３′−ｔ−ブチル−５′−メチルフェニル）−５−クロロベンゾトリアゾール、２−（２′−ヒドロキシ−３′，５′−ジ−ｔ−ブチルフェニル）−５−クロロベンゾトリアゾール、２−（２′−ヒドロキシ−３′，５′−ジ−ｔ−アミル）ベンゾトリアゾール、２−（２′−ヒドロキシ−５′−ｔ−オクチルフェニル）ベンゾトリアゾール、２，２′−メチレンビス［４−（１，１，３，３−テトラメチルブチル）−６−（２Ｎ−ベンゾトリアゾール−２−イル）フェノール］等のベンゾリトアゾール系紫外線吸収剤等を挙げることができる。これらは、単独で使用してもよく、２種以上を併用してもよい。
【００７８】
上記紫外線吸収剤の含有量は、上記ビヒクル１００固形分質量部に対して、固形分として２〜２０質量部であることが好ましい。２質量部未満であると、耐候性試験時にクラックが発生するおそれがあり、２０質量部を超えると、硬化性が低下するおそれがある。１０〜１５質量部であることがより好ましい。
【００７９】
上記光安定剤としては、例えば、フェニル−４−ピペリジニルカーボネート、ビス−（２，２，６，６−テトラメチル−４−ピペリジニル）セバケート、ビス−（Ｎ−メチル−２，２，６，６−テトラメチル−４−ピペリジニル）セバケート、ビス−（１，２，２，６，６−ペンタメチル−４−ピペリジル）−２−（３，５−ジ−ｔ−ブチル−４−ヒドロキシベンジル）−２−ｎ−ブチルマロネート、１，２，２，６，６−ペンタメチル−４−ピペリジルメタクリレート、２，２，６，６−テトラメチル−４−ピペリジルメタクリレート等のヒンダードアミン系光安定剤；エチル−２−シアノ−３，３−ジフェニルアクリレート、２−エチルヘキシル−２−シアノ−３，３′−ジフェニルアクリレート、ブチル２−シアノ−３−メチル−３−（ｐ−メトキシフェニル）アクリレート等のシアノアクリレート系光安定剤等を挙げることができる。なかでも、少量でより大きな効果を有するヒンダードアミン系光安定剤を好ましく用いることができる。
【００８０】
上記光安定剤の含有量は、上記ビヒクル１００固形分質量部に対して、固形分として０．５〜１０質量部であることが好ましい。０．５質量部未満であると、耐候性試験時にクラックが発生するおそれがあり、１０質量部を超えると、硬化性が低下するおそれがある。１〜５質量部であることがより好ましい。
【００８１】
［その他の成分］
上記光輝性塗料組成物には、上記成分の他に、脂肪族アミドの潤滑分散体であるポリアミドワックスや酸化ポリエチレンを主体としたコロイド状分散体を添加することも可能である。また、ポリエチレンワックス、沈降防止剤、硬化触媒、酸化防止剤、レベリング剤、シリコーンや有機高分子等の表面調整剤、タレ止め剤、増粘剤、消泡剤、滑剤、架橋性重合体粒子（ミクロゲル）等を、適宜添加して含有させることもできる。これらの添加剤は、通常、上記ビヒクル１００質量部（固形分基準）に対して、例えば、それぞれ１５質量部以下の割合で配合することにより、塗料や塗膜の性能を改善することができる。
【００８２】
上記光輝性塗料組成物は、溶剤型、水性、粉体型等の種々の形態をとることができる。溶剤型塗料または水性塗料としては、一液型塗料を用いてもよいし、二液型ウレタン樹脂塗料等のような二液型樹脂を用いてもよい。
【００８３】
＜光輝性塗膜成形方法＞
本発明の光輝性塗膜形成方法は、被塗基材に、上記の光輝性塗料組成物を塗装して光輝性ベース塗膜を形成した後、当該光輝性ベース塗膜上にクリヤー塗料を塗装してトップクリヤー塗膜を形成する方法である。
【００８４】
［被塗基材］
本発明の光輝性塗膜形成方法における被塗基材とは、基材そのまま、または基材に下塗塗膜を形成したもの、または基材に下塗塗膜と中塗塗膜を形成したもの、のいずれかを意味する。基材としては、特に限定されるものでなく、鉄、アルミニウム、銅またはこれらの合金等の金属類；ガラス、セメント、コンクリート等の無機材料；ポリエチレン樹脂、ポリプロピレン樹脂、エチレン−酢酸ビニル共重合体樹脂、ポリアミド樹脂、アクリル樹脂、塩化ビニリデン樹脂、塩化ビニル樹脂、ポリカーボネート樹脂、ポリウレタン樹脂、ポリエチレンテレフタレート樹脂、エポキシ樹脂、ＡＢＳ樹脂、ＡＳ樹脂、ポリスチレン樹脂、ポリメチルメチン樹脂、ＦＲＰ等の各種合成樹脂材料；木材、紙や布等の繊維材料等の天然または合成材料等を挙げることができる。本発明の基材としては、好ましくは、アルミニウム（合金）製のアルミニウムホイール、鉄（合金）およびアルミニウム（合金）製の自動車車体、または自動車車体および自動車部品を構成する自動車用プラスチックであり、これらが結合された部材を含む。
【００８５】
［下塗塗膜および中塗塗膜の形成］
本発明においては、上記基材に下塗塗膜を形成したもの、または基材に下塗塗膜と中塗塗膜を形成したもの、のいずれかを被塗基材としてもよい。例えば、（ａ）溶液型（有機溶剤または水性）塗料を噴霧塗装もしくは電着塗装することにより、または粉体塗料を噴霧塗装することにより、下塗塗膜が形成された被塗基材、または、（ｂ）溶液型（有機溶剤または水性）塗料を噴霧塗装もしくは電着塗装することにより、または粉体塗料を噴霧塗装により形成される下塗塗膜を形成後、溶液型（有機溶剤または水性）塗料または上記粉体塗料を噴霧塗装することにより形成される中塗塗膜と、を有する被塗基材、のいずれかを好ましく用いることができる。被塗基材が自動車車体および部品である場合には、予め上記基材に脱脂処理や化成処理、プライマー塗膜、電着塗膜からなる下塗塗膜を形成しておくことが好ましい。また、自動車部品としてのアルミニウムホイールの場合には、クリヤー粉体塗料等による下塗塗膜を形成しておくのが好ましい。また、自動車用プラスチック製バンパー等の場合には、プラスチック用プライマー塗料による下塗塗膜を形成しておくことが好ましい。
【００８６】
本発明の光輝性塗膜形成方法においては、必要に応じて下塗塗膜または電着塗膜が形成された基材に、ウェットオンウェット（Ｗ／Ｗ法）、またはウェットオンドライ（Ｗ／Ｄ法）により中塗塗膜を形成することができる。なお、上記Ｗ／Ｗ法とは下地塗装をした後、風乾等により乾燥し、未硬化状態または半硬化状態の塗膜上に重ね塗り塗料を塗装する方法である。これに対して、上記Ｗ／Ｄ法とは焼き付けて硬化させた塗膜上に重ね塗り塗料を塗装する方法である。
【００８７】
本発明において、必要に応じて中塗塗膜を形成する中塗塗料としては、アルミニウムホイールの場合には、黒色塗料が好ましく、自動車車体および部品の場合は、着色顔料を使用することが好ましい。この着色顔料としては、有機系顔料として、アゾレーキ系顔料、不溶性アゾ系顔料、縮合アゾ系顔料、フタロシアニン系顔料、インジゴ系顔料、ペリノン系顔料、ペリレン系顔料、フタロン系顔料、ジオキサジン系顔料、キナクリドン系顔料、イソインドリノン系顔料、金属錯体顔料等が挙げられ、また、無機系顔料として、黄色酸化鉄、ベンガラ、カーボンブラック、二酸化チタン等が挙げられる。また、タルク、炭酸カルシウム、沈降性硫酸バリウム、シリカ等の各種体質顔料等を併用してもよい。
【００８８】
上記中塗塗膜を形成するために用いられる中塗塗料に含まれるビヒクルは、塗膜形成用樹脂と必要に応じて架橋剤からなる。中塗塗料のビヒクルに含まれる上記塗膜形成用樹脂としては、（ａ）アクリル樹脂、（ｂ）ポリエステル樹脂、（ｃ）アルキッド樹脂が挙げられ、アクリル樹脂またはポリエステル樹脂が好ましく用いられる。
【００８９】
上記ビヒクルが架橋剤を含む場合には、ビヒクル中の塗膜形成用樹脂と架橋剤との割合は、固形分換算で塗膜形成用樹脂が９０〜５０質量％、架橋剤が１０〜５０質量％であり、好ましくは塗膜形成用樹脂が８５〜６０質量％、架橋剤が１５〜４０質量％である。架橋剤が１０質量％未満では（塗膜形成用樹脂が９０質量％を超えると）、塗膜中の架橋が充分でなくなる。一方で、架橋剤が５０質量％を超えると（塗膜形成用樹脂が５０質量％未満では）、塗料の貯蔵安定性が低下するとともに硬化速度が大きくなるため、塗膜外観が悪くなる。中塗塗料に含まれるビヒクルにおける架橋剤としては、アミノ樹脂、（ブロック）ポリイソシアネート化合物、アミン系、ポリアミド系、イミダゾール類、イミダゾリン類、多価カルボン酸等の架橋剤を挙げることができる。
【００９０】
上記中塗塗料の形態としては、溶剤型、水性、粉体型等の種々の形態を用いることができる。溶剤型塗料または水性塗料としては、一液型塗料を用いてもよいし、二液型ウレタン樹脂塗料等のような二液型樹脂を用いてもよい。
【００９１】
上記中塗塗膜の乾燥膜厚は、１０〜１００μｍが好ましく、１０〜５０μｍであることがより好ましい。中塗塗膜の乾燥膜厚が１０μｍ未満の場合には、下地を隠蔽し難く、１００μｍを超える場合には、塗膜外観不良を生じるおそれがある。
【００９２】
［光輝性ベース塗膜の形成］
本発明の光輝性塗膜形成方法における光輝性ベース塗膜は、上記光輝性塗料組成物を用いて形成される。本発明においては、上記光輝性塗料組成物を上記被塗基材に塗布し、得られた光輝性ベース塗膜に、Ｗ／Ｗ法またはＷ／Ｄ法により、トップクリヤー塗料を塗装し、次いでトップクリヤー塗膜を加熱することによって、塗装ムラが少なく色相均一感に優れ、金属粒子感を感じさせない鏡面光沢（金属感）を有する光輝性塗膜を得ることができる。
【００９３】
本発明においては、光輝性ベース塗膜は、例えば、上記下塗塗膜または中塗塗膜を形成後、Ｗ／Ｗ法またはＷ／Ｄ法により、上記下塗塗膜上または中塗り塗膜上に形成することができる。
【００９４】
上記光輝性塗料組成物の塗装方法は、特に限定されず、例えば、スプレー、スピンコーター、ロールコーター、シルクスクリーン、インクジェット等の塗装機具を用いることが可能である。塗布量は、本発明の光輝性塗料組成物の濃度、塗装方法等により、変化させることができ、用途に合わせて任意に設定することができる。
【００９５】
また、光輝性ベース塗膜を加熱硬化させる場合には、加熱の方法は特に限定されず、例えば、ガス炉、電気炉、ＩＲ炉、誘導加熱炉など当業者によく知られたものを、加熱炉として使用することができる。加熱時間が比較的短時間である場合には、上記加熱炉がライン上に形成されている方法を用いることが好適であり、これにより、光輝性ベース塗膜をより効率的に形成することが可能となる。また、加熱前に、必要に応じて、常温乾燥あるいは強制乾燥を行ってもよい。
【００９６】
本発明にかかる光輝性ベース塗膜の膜厚は、蒸着金属顔料を含有するものであることから、平均乾燥膜厚が０．１μｍ〜３．０μｍの薄膜が好ましい。平均乾燥膜厚が０．１μｍ未満では、色相均一感が損なわれ、また、平均乾燥膜厚が３．０μｍを超えると塗装の機械強度が低下するおそれがある。より好ましくは、０．２μｍ〜２．０μｍの薄膜である。
【００９７】
［トップクリヤー塗膜の形成］
本発明の光輝性塗膜形成方法においては、光輝性ベース塗膜を形成の後、次いでクリヤー塗料を塗装してトップクリヤー塗膜を形成する。上記トップクリヤー塗膜は、下地層を隠蔽しない無色透明なクリヤー塗膜である。光輝性ベース塗膜の上にトップクリヤー塗膜を形成することにより、光輝性が向上し、上記光輝性ベース塗膜を保護することができる。
【００９８】
本発明の光輝性塗膜形成方法においては、（１）上記光輝性ベース塗膜に対してトップクリヤー塗膜を少なくとも１層形成する方法、または（２）上記光輝性ベース塗膜にクリヤー塗膜が数回塗り重ねられた塗膜に対して、トップクリヤー塗膜を少なくとも１層形成する方法のいずれも採用できる。
【００９９】
本発明においては、上記光輝性ベース塗膜に対して、好ましくはＷ／Ｗ法またはＷ／Ｄ法でトップクリヤー塗膜を少なくとも１層形成し、各塗膜を同時に焼き付け硬化させることが好ましい。また、トップクリヤー塗料を複数回塗装する場合には、最終のトップクリヤー塗料を塗装した後、同時に焼き付ければよく、初期にトップクリヤー塗料を塗装した段階では完全に硬化させなくてもよい。このようにＷ／Ｗ法により形成したトップクリヤー塗膜は、光輝性ベース塗膜、および、トップクリヤー塗膜とともに、８０〜１８０℃で所定時間焼き付けることにより、硬化塗膜を得ることができる。焼き付け方法としては、上述の各種加熱炉を用いることができる。
【０１００】
上記トップクリヤー塗料としては、上塗り用として一般に使用されているものを用いることができる。例えば、アクリル樹脂、ポリエステル樹脂、フッ素系樹脂、エポキシ樹脂、ポリウレタン樹脂、ポリエーテル樹脂およびこれらの変性樹脂から選ばれた少なくとも１種の熱硬化性樹脂と、前述の架橋剤とを混合したものを用いることができる。本発明においては、特公平８−１９３１５号公報に記載された、カルボシキル基含有ポリマーとエポキシ基含有ポリマーとを含有するトップクリヤー塗料が、酸性雨対策という観点から好ましく用いられる。
【０１０１】
また、これらのトップクリヤー塗料には、必要に応じて、その透明性を損なわない範囲で、改質剤、紫外線吸収剤、レベリング剤、分散剤、消泡剤等の添加剤を配合することも可能である。
【０１０２】
本発明にかかるトップクリヤー塗膜の形態は、溶剤型、水性、または粉体型等の種々の形態を用いることができる。溶剤型塗料または水性塗料としては、一液型塗料を用いてもよいし、二液型ウレタン樹脂塗料等のような二液型樹脂を用いてもよい。
【０１０３】
上記トップクリヤー塗膜の乾燥膜厚は、１０〜８０μｍであることが好ましく、この範囲を外れると塗膜外観が不充分となるおそれがある。より好ましくは、２０〜５０μｍである。
【０１０４】
＜光輝性塗装物＞
本発明の光輝性塗装物は、上記光輝性塗膜形方法により得られる塗装物である。
【実施例】
【０１０５】
次に、本発明を実施例および比較例を挙げてさらに具体的に説明するが、本発明はこれらの実施例にのみ限定されるものではない。なお、配合量は特に断りのないかぎり質量部を表す。
【０１０６】
＜実施例１〜４２、比較例１〜８＞
［被塗基材の調製］
燐酸亜鉛処理剤（商品名：「サーフダインＳＤ２０００」、日本ペイント社製）を使用して、ダル鋼板（長さ３００ｍｍ、幅１００ｍｍおよび厚さ０．８ｍｍ）を化成処理した後、下塗塗膜としてカチオン電着塗料（商品名：「パワートップＵ−５０」、日本ペイント社製）を乾燥膜厚が２５μｍとなるように電着塗装した。次いで、１６０℃で３０分間焼き付け、被塗基材１Ａを得た。
【０１０７】
クロメート処理剤（商品名：「アルサーフ１０００」、日本ペイント社製）を使用して、脱脂したアルミニウム合金板（ＪＩＳ−Ａ５０５２Ｐ、長さ３００ｍｍ、幅１００ｍｍおよび厚さ１ｍｍ）を化成処理し、下塗塗膜としてアクリル樹脂系粉体型クリヤー塗料（商品名：「パウダックスＡ４００クリヤー」、日本ペイント社製）を乾燥膜厚が７０μｍとなるように形成し、１６０℃で３０分間焼き付け、被塗基材１Ｂを得た。
【０１０８】
クロメート処理剤（商品名：「アルサーフ１０００」、日本ペイント社製）を使用して、脱脂したアルミニウム合金板（ＪＩＳ−Ａ５０５２Ｐ、長さ３００ｍｍ、幅１００ｍｍおよび厚さ１ｍｍ）を化成処理し、下塗塗膜としてエポキシ樹脂系粉体型グレー塗料（商品名：「ビリューシアＨＢ−２０００グレー」、日本ペイント社製）を乾燥膜厚が５０μｍとなるように形成し、１６０℃で３０分間焼き付け、被塗基材１Ｃを得た。
【０１０９】
クロメート処理剤（商品名：「アルサーフ１０００」、日本ペイント社製）を使用して、脱脂したアルミニウム合金板（ＪＩＳ−Ａ５０５２Ｐ、長さ３００ｍｍ、幅１００ｍｍおよび厚さ１ｍｍ）を化成処理し、下塗塗膜としてアクリル樹脂系粉体型ブラック塗料（商品名：「パウダックスＡ４００ブラック」、日本ペイント社製）を乾燥膜厚が７０μｍとなるように形成し、１６０℃で３０分間焼き付け、被塗基材１Ｄを得た。
【０１１０】
脱脂したポリプロピレン板（自動車バンパー用部材、長さ３００ｍｍ、幅１００ｍｍおよび厚さ５ｍｍ）を脱脂処理し、下塗塗膜としてアクリルアルキッドウレタン樹脂溶剤型グレー塗料（商品名：「ＲＢ−１１６プライマー」、日本ビー・ケミカル社製）を平均乾燥膜厚が１０〜１５μｍとなるように形成し、８０℃で３０分間焼き付け、被塗基材１Ｅを得た。
【０１１１】
［中塗塗料］
表２に示す組合せおよび焼付条件にて、以下の中塗り塗料を塗装し、焼き付けた。
２Ａ・・・ポリエステル樹脂系溶剤型ブラック塗料（商品名：「オルガＧ−６５ブラック」、日本ペイント社製）。
２Ｂ・・・アクリル樹脂系溶剤型ブラック塗料（商品名：「スーパーラックＭ９０ブラック」、日本ペイント社製）。
２Ｃ・・・プラスチック用中塗り塗料（商品名：「Ｒ−３０１ブラック」、日本ビー・ケミカル社製）。
【０１１２】
［貴金属または銅のコロイド粒子を含む貴金属または銅のコロイド粒子溶液の調整］
〔貴金属または銅のコロイド粒子を含む貴金属または銅のコロイド粒子溶液３Ａ（銀）の製造〕
２リットルのコルベンに、ディスパービック１９０（ビックケミー社製）１２ｇ、および、イオン交換水４２０．５ｇを入れた。このコルベンをウォーターバスに入れ、ディスパービック１９０が溶解するまで、５０℃で攪拌した。ここに、イオン交換水４２０．５ｇに溶解させた硝酸銀１００ｇを攪拌しながら加えて、７０℃で１０分間攪拌した。次に、ジメチルアミノエタノール２６２ｇを加えたところ、液が一瞬で黒変し、液温が７６℃まで上昇した。そのまま放置して液温が７０℃まで下がったところで、この温度を保ちながら２時間攪拌を続け、黒っぽい黄色を呈する銀コロイドの水溶液を得た。得られた反応液を１リットルのポリ瓶に移し換え、６０℃の恒温室で１８時間静置した。次に、限外濾過モジュールＡＨＰ１０１０（旭化成社製；分画分子量５００００、使用膜本数４００本）、マグネットポンプ、下部にチューブ接続口のある３リットルのステンレスカップをシリコンチューブでつないで、限外濾過装置とした。先の６０℃の恒温室で１８時間静置した反応液をステンレスカップに入れて、さらに２リットルのイオン交換水を加えてから、ポンプを稼動させて限外濾過を行った。約４０分後にモジュールからの濾液が２リットルになった時点で、ステンレスカップに２リットルのエタノールを加えた。その後、濾液の伝導度が３００μＳ／ｃｍ以下になったことを確認し、母液の量が５００ｍｌになるまで濃縮を行った。続いて、母液を入れた５００ｍｌステンレスカップ、限外濾過モジュールＡＨＰ００１３（旭化成社製；分画分子量５００００、使用膜本数１００本）、チューブポンプ、および、アスピレーターからなる限外濾過装置を組んだ。このステンレスカップに先に得られた母液を入れ、固形分濃度を高めるための濃縮を行った。母液が約１００ｍｌになった時点でポンプを停止して、濃縮を終了し、固形分３０％の銀コロイドのエタノール溶液を得た。この溶液中の銀コロイド粒子の平均粒子径は、２７ｎｍであった。また、ＴＧ−ＤＴＡ（セイコーインストゥルメント製）を用いて、固形分中の銀の含有率を計測したところ、仕込みの９３質量％に対して、９６質量％であった。
【０１１３】
〔貴金属または銅のコロイド粒子を含む貴金属または銅のコロイド粒子溶液３Ｂ（銀）の製造〕
４０質量％の硝酸銀水溶液２５０．０ｇを１リットルのコルベンにとり、アセトン１７６．６ｇで希釈した後、ソルスパース２４０００（アビシア社製）を１１．２ｇ溶解させた。ソルスパース２４０００が完全に溶解してから、ジメチルアミノエタノールを２６２．０ｇ加えて、鮮やかで濃厚な銀コロイド溶液を得た。得られた銀コロイド溶液を減圧下で加熱し、アセトンを除去した。ソルスパース２４０００は、水に不溶性なので、アセトン量の減少に伴い、ソルスパース２４０００に保護された銀コロイドが析出・沈殿した。上澄みの水層をデカンテーションで除去し、さらにイオン交換水で沈殿物を洗浄した後、完全に乾燥させて銀の固体ゾルを得た。得られた固体ゾルは、金属光沢を示した。得られた銀の固体ゾルを、エタノール２３０ｇに加えて攪拌し、固体ゾルを完全に溶解させ、濃厚な銀コロイドの、固形分２３％の銀コロイドのエタノール溶液を得た。この溶液中の銀コロイド粒子の平均粒子径は、１９ｎｍであった。また、固形分中の銀の含有率は、仕込みの８５質量％に対して、８８質量％であった。
【０１１４】
〔貴金属または銅のコロイド粒子を含む貴金属または銅のコロイド粒子溶液３Ｃ（銅）の製造〕
硫酸鉄（ＩＩ）７水和物９８．４４ｇに脱イオン水１５０．０ｇを加え、湯浴中で７０℃に加熱して溶解させた。これに、ソルスパース３２５５０（有効成分５０％の酢酸ブチル溶液・アビシア社製）１．００ｇとエタノール３３．７５ｇを加えて撹拌し、淡く青みを帯びた白色の混濁液を得た。別の容器に塩化銅（ＩＩ）２水和物１２．０７質量部と２ｍｏｌ／Ｌ塩酸水溶液８１．４４質量部を反応容器に採り、撹拌し、塩化銅２水和物を溶解した。この銅（ＩＩ）イオンを含んだ緑色水溶液を、反応容器に撹拌しながら添加し、湯浴を用いて７０℃となるように加熱した。さらに別の容器に、ロンガリット（ホルムアルデヒドスルホキシル酸ナトリウム２水和物）１６．３７ｇと脱イオン水１６．５ｇを採り、５０℃の湯浴中で撹拌しながら、溶解した。得られたロンガリット水溶液を、反応容器に、撹拌しながら瞬時に加えた。液はすみやかに淡緑色となり、その後、黒赤色を帯び始めた。その結果、非極性高分子保護樹脂と銅コロイド粒子とからなる黒褐色油状物の析出が認められた。ＴＧ−ＤＴＡ測定の結果、固形分中の銅の含有率は８３．３質量％であった。
【０１１５】
〔貴金属または銅のコロイド粒子を含む貴金属または銅のコロイド粒子溶液３Ｄ（金）の製造〕
ディスパービック１９１（ビックケミー社製）の量を１３．８ｇ、上記銀コロイド粒子溶液Ａの硝酸銀１００ｇを５質量％の塩化金酸エタノール溶液１３５０ｇとした以外は、上記銀コロイド粒子溶液Ａの製造と同様にして、固形分２０％の金コロイドのエタノール溶液を得た。この溶液中の金コロイド粒子の平均粒子径は１８ｎｍであった。固形分中の金の含有率は、仕込みの７０質量％に対して、９０質量％であった。
【０１１６】
［蒸着金属顔料］
蒸着金属顔料としては、以下の顔料を使用した。
Ａ・・・平均厚みが２０ｎｍ、平均粒径が９μｍの蒸着アルミニウム顔料の酢酸エチル分散液。
Ｂ・・・平均厚みが３０ｎｍ、平均粒径が１２μｍの蒸着アルミニウム顔料の酢酸エチル分散液。
Ｃ・・・平均厚みが３０ｎｍ、平均粒径が１５μｍの蒸着アルミニウムチタン合金顔料フレーク。
【０１１７】
［光輝性塗料組成物の調製］
アクリル樹脂（スチレン／メチルメタクリレート／エチルメタクリレート／ヒドロキシエチルメタクリレート／メタクリル酸の共重合体、数平均分子量約２０，０００、水酸基価４５、酸価１５、固形分５０質量％）と、メラミン樹脂（商品名：「ユーバン２０ＳＥ」、三井化学（株）製、固形分６０質量％）とを８０：２０の固形分質量比で配合して得たビヒクルに対し、上記蒸着金属顔料３Ｅ〜３Ｇおよびコロイド粒子溶液３Ａ〜３Ｄを表１に示す条件で配合した。次いで、有機溶剤（トルエン／キシレン／酢酸エチル／酢酸ブチルの質量比＝７０／１５／１０／５）とともに攪拌機により塗装適正粘度になるように攪拌混合し、光輝性塗料組成物１〜１５を調製した。ただし、光輝性塗料組成物１２〜１５は、比較例に用いた。
【０１１８】
［クリヤー塗料］
クリヤー塗料としては、以下の塗料を使用した。
４Ａ・・・アクリル樹脂系溶剤型クリヤー塗料（商品名：「スーパーラックＯ−１３０クリヤー」、日本ペイント社製）。
４Ｂ・・・カルボキシル基含有ポリマーとエポキシ基含有ポリマーのブレンドからなる溶剤型クリヤー塗料（商品名：「マックフローＯ−５２０クリヤー」、日本ペイント社製）。
４Ｃ・・・アクリル樹脂系粉体型クリヤー塗料（商品名：「パウダックスＡ−４００」、日本ペイント社製）。
４Ｄ・・・２液型ウレタン系溶剤型クリヤー塗料（商品名：「ｎａｘスペリオクリヤー」、日本ペイント社製）。
４Ｅ・・・２液型ウレタン系溶剤型クリヤー塗料（商品名：「Ｒ−２８８クリヤー」、日本ビー・ケミカル社製）。
【０１１９】
［光輝性塗装物の形成］
被塗基材の被塗面に、表２に示す各塗膜を順次形成した。上記中塗り塗膜は、粉体型塗料では乾燥膜厚が１００μｍ、溶液型塗料では乾燥膜厚が５０μｍとなるように形成し、次いで表１に示す光輝性塗料組成物を用いて、光輝性ベース塗膜を平均乾燥膜厚が表２に示した平均乾燥膜厚となるよう塗装し形成した。次いでトップクリヤー塗膜を、粉体型塗料では平均乾燥膜厚が１００μｍ、溶液型塗料では平均乾燥膜厚が３０μｍとなるように塗装し複層塗膜からなる光輝性塗装物を得た。
【０１２０】
〔評価方法〕
得られた光輝性塗装物の色相均一感、鏡面光沢（金属感）について、以下の評価方法にて評価を行った。
【０１２１】
［色相均一感］
形成された複合塗膜からなる光輝性塗装物の外観を目視で評価した。
○・・・塗装色の色ムラが解消された。
△・・・塗装色にわずかな色ムラが認められた。
×・・・塗装色に色ムラが認められた。
【０１２２】
［鏡面光沢（金属感）］
形成された複合塗膜からなる光輝性塗装物の外観を目視で評価した。
○・・・金属粒子感を感じさせない鏡面光沢（金属感）が得られた。
△・・・わずかに金属粒子感を感じる鏡面光沢（金属感）が得られた。
×・・・金属粒子感が感じられた。
【０１２３】
【表１】
2006169268.tif 000002
【０１２４】
【表２】
2006169268.tif 000003
【０１２５】
表２の結果から明らかのように、本発明の光輝性塗料組成物を用いた光輝性塗膜形成方法により塗膜を形成した本実施例１〜４２は、目的の意匠を有する光輝性塗装物を得ることができた。一方、比較例１〜８は、目的の意匠を発現しない結果となった。